(57)【特許請求の範囲】
【請求項１】
ポリアリーレンスルフィドを構成する繰り返し単位（Ｒ）を主成分とするポリマー（Ｐ）、ポリアリーレンスルフィドを構成する繰り返し単位（Ｒ）数８０以下のオリゴマー（Ｏ）、ポリアリーレンスルフィドを構成する繰り返し単位（Ｒ）を与えるモノマー（Ｍ）の合計を１００重量％としたとき、ポリマー（Ｐ）を１重量％以上８０重量％以下と、オリゴマー（Ｏ）および／またはモノマー（Ｍ）を２０重量％以上９９重量以下含む混合物から、オリゴマー（Ｏ）および／またはモノマー（Ｍ）を除去することを特徴とするポリアリーレンスルフィドを主成分とする多孔体の製造方法。
【請求項２】
ポリアリーレンスルフィドがポリフェニレンスルフィドであることを特徴とする請求項１に記載の多孔体の製造方法。
【請求項３】
オリゴマー（Ｏ）が環状化合物であることを特徴とする請求項１または２に記載の多孔体の製造方法。
【請求項４】
ポリマー（Ｐ）とオリゴマー（Ｏ）および／またはモノマー（Ｍ）を含む混合物におけるオリゴマー（Ｏ）および／またはモノマー（Ｍ）の体積を（Ｄ）、ポリマー（Ｐ）の体積を（Ｅ）とするとき、（Ｆ）＝（Ｄ）／（（Ｄ）＋（Ｅ））で計算されるオリゴマー（Ｏ）および／またはモノマー（Ｍ）の体積比率（Ｆ）が０．２０以上０．９９以下であることを特徴とする請求項１〜３のいずれかに記載の多孔体の製造方法。
【請求項５】
オリゴマー（Ｏ）および／またはモノマー（Ｍ）には可溶で、かつポリマー（Ｐ）には不溶の成分（Ｌ）をオリゴマー（Ｏ）およびモノマー（Ｍ）に対して０．００１〜５０重量％の割合で混合物へ添加することを特徴とする請求項１〜４のいずれかに記載の多孔体の製造方法。
【請求項６】
ポリマー（Ｐ）とオリゴマー（Ｏ）および／またはモノマー（Ｍ）を含む混合物を成形した後にオリゴマー（Ｏ）および／またはモノマー（Ｍ）を除去することを特徴とする請求項１〜５のいずれかに記載の多孔体の製造方法。
【請求項７】
ポリマー（Ｐ）とオリゴマー（Ｏ）および／またはモノマー（Ｍ）を含む混合物を膜厚０．１μｍ以上５ｍｍ以下の平膜または中空糸膜に成形した後にオリゴマー（Ｏ）および／またはモノマー（Ｍ）を除去することを特徴とする請求項６に記載の多孔体の製造方法。
【請求項８】
スピノーダル分解により相分離構造を形成した成形品から、オリゴマー（Ｏ）および／またはモノマー（Ｍ）を除去することを特徴とする請求項６または７に記載の多孔体の製造方法。
【請求項９】
オリゴマー（Ｏ）および／またはモノマー（Ｍ）の除去を有機溶媒による溶出により行うことを特徴とする請求項１〜８のいずれかに記載の多孔体の製造方法。
【発明の詳細な説明】
【技術分野】
【０００１】
本発明は、優れた構造均一性を活かして、分離膜として有用に用いることができるナノメーターオーダーからマイクロメーターオーダーに構造制御可能なポリアリーレンスルフィドを主成分とする多孔体に関する。
【背景技術】
【０００２】
多孔体は分離膜、電池セパレータ、低誘電率材料、吸着体、触媒担体等に利用されている。中でも分離膜は電子工業、化学工業、機械工業におけるプロセス用水製造、海水淡水化による飲料水の製造、医薬品、食品、化粧品製造における有用物質の分離・濃縮、人工腎臓や血漿分離膜などの医療分野をはじめとして幅広い分野で活用されている。最近では、化石燃料から発生した炭酸ガスの回収といった環境エネルギー分野においても利用されつつある。また、膜分離プロセスは液体から気体などの相転移を伴わないため、蒸留等と比較してエネルギー負荷が小さい分離プロセスとしても注目されており、高温・高圧下など過酷な使用環境に耐えうる、耐熱性、耐薬品性に優れた分離膜の要求がますます高まっている。
【０００３】
従来の分離膜の材質としては、有機膜としては、例えば酢酸セルロース、ポリスルホン、ポリエーテルスルフォン、ポリアクリロニトリル、ポリプロピレン、ポリアミド、ポリフッ化ビニリデン等が、無機膜としては、例えばゼオライト、セラミック、ガラス、金属等が挙げられる。
【０００４】
例えば、特許文献１には水処理用途として優れた加工性を有する酢酸セルロースを用いた限外濾過膜が記載されている。しかし、耐熱性、耐薬品性に関して満足する性能を得ることができない問題があった。また、特許文献２にはポリアクリロニトリル、ポリフッ化ビニリデン、ポリスルホンを用いた有機液体混合物用分離膜が記載されている。いずれの膜も酢酸セルロースと比較し、耐熱性、耐薬品性に優れており、実用的な多孔質膜が提供されているが、ポリアクリロニトリルやポリフッ化ビニリデンを用いた多孔質膜は十分な耐熱性を満たしていない。また、ポリスルホンを用いた多孔質膜は比較的耐熱性に優れており、加工性も良いが有機溶媒に侵されるといった耐薬品性に課題を残している。  一方、無機膜は耐熱性や耐薬品性は高い物の、中空糸状に加工することが困難であり、単位体積あたりの膜面積が小さいといった問題点の他、コストが高いこと、膜性能が安定しないといった課題がある（非特許文献１）。
【０００５】
耐熱性、耐薬品性に非常に優れた分離膜として、ポリアリーレンスルフィドの一つである、ポリフェニレンスルフィドを用いた多孔質膜が提案されている。特許文献３及び４にはポリフェニレンスルフィドを用い、延伸法によって、微多孔質を形成する方法が記載されている。しかし延伸法では精密に孔径を制御することが困難である。また、特許文献５には２５０℃のＮ−メチルピロリドン、ジエチレングリコールをポリフェニレンスルフィドの溶媒として用い、溶液製膜する方法が記載されている。しかし、本法ではポリフェニレンスルフィドの高い結晶性のため、使用可能な溶媒が極めて限られており、しかも加圧状態、２００℃以上の高温といった過酷な条件でしか溶解できず、製膜が非常に困難であり、規則的な周期構造を得ることが困難であるといった問題があった。また、特許文献６、７にポリフェニレンスルフィドからなるポリマーアロイから、ポリフェニレンスルフィド以外の少なくとも１成分のポリマーを溶媒で溶解除去し、ポリフェニレンスルフィド多孔体を得る方法が提案されている。しかし、本方法ではポリマーを有機溶媒で除去するため、細孔径が小さくなるにしたがいポリマーの除去が困難となり、細孔径１００ｎｍ以下の多孔体を得るには溶媒でのポリマー除去に長時間を要するという課題があった。さらに細孔径１０ｎｍ以下の場合は溶媒によるポリマーの除去が事実上不可能であり、多孔体を得ることは不可能という問題があった。
【０００６】
また、特許文献８にはアルミニウム等の酸化物、セラミック、ガラス等を用いた無機膜の製造方法が提案されているが、無機膜は有機膜とは異なり、中空糸膜等に加工することが困難であるため、単位体積あたりの膜面積を増やすことが困難であること、連続生産が困難なため、生産性が低く、高コストであるといった問題があった。
【先行技術文献】
【特許文献】
【０００７】
【特許文献１】特開平６−３４３８４２号公報
【特許文献２】特開２００１−３２１６４３号公報
【特許文献３】特開昭５８−６７７３３号公報
【特許文献４】特開昭５９−５９９１７号公報
【特許文献５】特開昭６０−２４８２０２号公報
【特許文献６】特開２００３−６４２１４号公報
【特許文献７】特開２０１０−２５４９４３号公報
【特許文献８】特開平２−３１８２２号公報
【非特許文献】
【０００８】
【非特許文献１】未来材料 Vol. 10，No. 7，p.18
【発明の概要】
【発明が解決しようとする課題】
【０００９】
本発明は、微細かつ均一な多孔構造を活かして、分離膜や電池用セパレータとして有用に用いることができる、ナノメーターオーダーからマイクロメーターオーダーに孔径制御可能なポリアリーレンスルフィドを主成分とする多孔体およびその製造方法を提供することをその課題とするものである。
【課題を解決するための手段】
【００１０】
本発明は、上記課題を解決するため、以下の構成を有するものである。
１．ポリアリーレンスルフィドを主成分とする多孔体であって、平均孔径が０．１ｎｍ以上１００ｎｍ以下であることを特徴とする多孔体
２．多孔体におけるポリアリーレンスルフィドの占める体積を（Ａ）とし、多孔体の空孔体積を（Ｂ）とするとき、（Ｃ）＝（Ｂ）／（（Ａ）＋（Ｂ））で計算される空孔率（Ｃ）が０．２０以上０．９９以下であることを特徴とする１に記載の多孔体。
３．前記多孔体の平均孔径の１０倍以上１００倍以下の長さを一辺とする正方形の視野で撮影された顕微鏡画像をフーリエ変換して得られる、横軸が波数、縦軸が強度からなるグラフの曲線において、ピーク半値幅（ａ）、該ピークの極大波長（ｂ）とするとき０＜（ａ）／（ｂ）≦１．２であることを特徴とする１または２に記載の多孔体。
４．前記多孔体が厚さが０．１μｍ以上５ｍｍ以下であることを特徴とする１から３のいずれかに記載の多孔体。
５．多孔体の形状が中空糸状であることを特徴とする１から４のいずれかに記載の多孔体。
６．１から５のいずれかに記載の多孔体からなる分離膜。
７．分離対象物質が気体であることを特徴とする６に記載の分離膜。
８．気体が炭酸ガスであることを特徴とする７に記載の分離膜。
９．ポリマー（Ｐ）、オリゴマー（Ｏ）、モノマー（Ｍ）の合計を１００重量％としたとき、繰り返し単位（Ｒ）を主成分とするポリマー（Ｐ）を１重量％以上８０重量％以下と、繰り返し単位（Ｒ）を主成分とするオリゴマー（Ｏ）および／または繰り返し単位（Ｒ）を与えるモノマー（Ｍ）を２０重量％以上９９重量以下を含む混合物から、オリゴマー（Ｏ）および／またはモノマー（Ｍ）を除去することを特徴とする多孔体の製造方法
１０．繰り返し単位（Ｒ）がポリアリーレンスルフィドを構成する繰り返し単位であることを特徴とする９に記載の多孔体の製造方法。
１１．ポリアリーレンスルフィドがポリフェニレンスルフィドであることを特徴とする９または１０に記載の多孔体の製造方法。
１２．オリゴマー（Ｏ）の繰り返し単位（Ｒ）の数が２以上１００以下であることを特徴とする９〜１１のいずれかに記載の多孔体の製造方法。
１３．オリゴマー（Ｏ）が環状化合物であることを特徴とする９〜１２のいずれかに記載の多孔体の製造方法。
１４．ポリマー（Ｐ）とオリゴマー（Ｏ）および／またはモノマー（Ｍ）を含む混合物におけるオリゴマー（Ｏ）および／またはモノマー（Ｍ）の体積を（Ｄ）、ポリマー（Ｐ）の体積を（Ｅ）とするとき、（Ｆ）＝（Ｄ）／（（Ｄ）＋（Ｅ））で計算されるオリゴマー（Ｏ）および／またはモノマー（Ｍ）の体積比率（Ｆ）が０．２０以上０．９９以下であることを特徴とする９〜１３のいずれかに記載の多孔体の製造方法。
１５．オリゴマー（Ｏ）および／またはモノマー（Ｍ）には可溶で、かつポリマー（Ｐ）には不溶の成分（Ｌ）をオリゴマー（Ｏ）およびモノマー（Ｍ）に対して０．００１〜５０重量％の割合で混合物へ添加することを特徴とする９〜１４のいずれかに記載の多孔体の製造方法。
１６．ポリマー（Ｐ）とオリゴマー（Ｏ）および／またはモノマー（Ｍ）を含む混合物を成形した後にオリゴマー（Ｏ）および／またはモノマー（Ｍ）を除去することを特徴とする９〜１５のいずれかに記載の多孔体の製造方法。
１７．ポリマー（Ｐ）とオリゴマー（Ｏ）および／またはモノマー（Ｍ）を含む混合物を膜厚０．１μｍ以上５ｍｍ以下の平膜または中空糸膜に成形した後にオリゴマー（Ｏ）および／またはモノマー（Ｍ）を除去することを特徴とする１６に記載の多孔体の製造方法。
１８．スピノーダル分解により相分離構造を形成した成形品から、オリゴマー（Ｏ）および／またはモノマー（Ｍ）を除去することを特徴とする１６または１７に記載の多孔体の製造方法。
１９．オリゴマー（Ｏ）および／またはモノマー（Ｍ）の除去を有機溶媒による溶出により行うことを特徴とする９〜１８のいずれかに記載の多孔体の製造方法。
【発明の効果】
【００１１】
本発明によれば、繰り返し単位（Ｒ）を主成分とするポリマー（Ｐ）を１重量％以上８０重量％以下と、繰り返し単位（Ｒ）を主成分とするオリゴマー（Ｏ）および／または繰り返し単位（Ｒ）を与えるモノマー（Ｍ）を２０重量％以上９９重量以下を含む混合物からオリゴマー（Ｏ）および／またはモノマー（Ｍ）を除去することで、ポリフェニレンスルフィドなどの従来の溶液製膜や溶融製膜での製膜が困難なポリマーでも、微細な細孔を有する多孔体を形成することが可能となる。
【００１２】
本発明の方法で得られる多孔体は、微細かつ均一な多孔構造を有することから、分離膜や電池用セパレータとして有用に用いることができる。
【発明を実施するための形態】
【００１３】
以下に本発明をさらに詳細に説明する。
【００１４】
本発明における多孔体とは、基材の表面および／または内部に複数の空孔を有するものを指す。多孔体を分離膜として用いるには、多孔体の空孔は膜の表面から裏面まで貫通した連続孔である必要があり、この連続孔を篩いとして活用することで分離膜として利用することが可能である。
【００１５】
空孔のサイズ、すなわち孔径は分離対象物質のサイズにより所望のサイズを設定できる。特に本発明では、オリゴマーおよび／またはモノマーといった比較的低分子量の化合物を溶媒で除去することから、ナノメートルオーダーの微細な多孔構造を形成することが可能である。本発明の多孔体の平均孔径は、０．１ｎｍ以上１００ｎｍ以下が好ましく、０．３ｎｍ以上５０ｎｍ以下がより好ましく、０．５ｎｍ以上２０ｎｍ以下がさらに好ましい。
【００１６】
平均孔径の測定方法について、具体的な方法を次に示す。まず、多孔体を液体窒素で冷却し、応力を加え割断する。次に該断面を電子顕微鏡で観察し、得られた電子顕微鏡写真をフーリエ変換し、波数を横軸に強度を縦軸にプロットした際の極大値波数を求め、その逆数から平均孔径を得るものとする。このとき、電子顕微鏡写真の画像サイズは平均孔径の５倍以上１００倍以下の長さを一辺とする正方形とする。ここで、膜の構造サイズが膜厚方向で孔径が変化する場合は、例えば中空糸膜で膜の内表面側が緻密で外表面側に粗大化するような傾斜構造の膜の場合、内表面側で平均孔径を測定し（これを平均孔径＜１＞とする）、一方で外表面側でも同様に平均孔径を測定し（これを平均孔径＜２＞とする）、（平均孔径＜１＞＋平均孔径＜２＞）／２を平均孔径として取り扱うこととする。
【００１７】
多孔体を構成する孔径は均一であることが好ましく、大小さまざまな孔径の連続孔があるような不均一な場合は分離特性が低下するおそれがあり好ましくない。孔径の均一性は横軸に孔径、縦軸にその孔径を有する細孔の数をプロットした曲線のピーク半値幅で判断できる。すなわち、孔径が均一な膜の場合、曲線はシャープなピークを形成し、半値幅は狭くなる。一方、孔径が不均一な場合は曲線はブロードなピークを形成し、半値幅は広くなる。この、横軸に孔径、縦軸に細孔数をプロットしたグラフのピーク半値幅による孔径均一性評価は、横軸である孔径の逆数、すなわち波数としても同様の評価が可能であることから、前記電子顕微鏡写真をフーリエ変換したグラフを用いて評価するものとする。ただし、ピークの半値幅はピーク極大波数の増加に伴い増大する傾向にあるので、ピークの半値幅（ａ）、ピーク極大波数（ｂ）とから計算される（ａ）／（ｂ）の値を孔径の均一性評価の指標とした。優れた分離特性を発現するためには、孔径均一性は高い方が好ましく、前記（ａ）／（ｂ）の値においては１．２以下であることが好ましく、１．１以下であることがより好ましく、１．０以下であることがさらに好ましい。また、ポリマーアロイの構造は均一である程良いので、（ａ）／（ｂ）の下限値は特に限定されないが、通常０．１以上の値となる。本発明におけるピークの半値幅とはピークの頂点（点Ａ）からグラフ縦軸に平行な直線を引き、該直線とスペクトルのベースラインとの交点（点Ｂ）としたとき、（点Ａ）と（点Ｂ）を結ぶ線分の中点（点Ｃ）におけるピークの幅である。なお、ここで言うピークの幅とは、ベースラインに平行で、かつ（点Ｃ）を通る直線上の幅のことである。ここで、膜の構造サイズが膜厚方向で孔径が変化する場合は、例えば中空糸膜で膜の内表面側が緻密で外表面側に粗大化するような傾斜構造の膜の場合、内表面側でのピーク半値幅と外表面側のピーク半値幅に分けて評価することとし、両ピーク半値幅から計算した（ａ）／（ｂ）の値が１．２以下であることが好ましく、１．１以下であることがより好ましく、１．０以下であることがさらに好ましい。
【００１８】
多孔体を分離膜として用いる場合、その厚さが薄すぎると分離特性が低下するだけでなく強度が低下し使用時に破壊する可能性があり好ましくない。逆に厚すぎると分離に長時間要するため好ましくない。したがって、多孔体の厚さは０．１μｍ以上５ｍｍ以下が好ましく、１μｍ以上２ｍｍ以下がより好ましく、５μｍ以上１ｍｍ以下がさらに好ましい。
【００１９】
多孔体の形状としては特に限定されるものではないが、分離膜として用いる場合はシート状の平膜やコイル状の膜、中空繊維状の中空糸膜が好ましい。このうち中空糸膜は分離膜の面積を大きくとることができるため特に好ましい。
【００２０】
かかる構造を有する多孔体を得る好ましい方法として、本発明によれば、ポリマー（Ｐ）、オリゴマー（Ｏ）、モノマー（Ｍ）の合計量を１００重量％としたとき、繰り返し単位（Ｒ）を主成分とするポリマー（Ｐ）を１重量％以上８０重量％以下と、繰り返し単位（Ｒ）を主成分とするオリゴマー（Ｏ）および／または繰り返し単位（Ｒ）を与えるモノマー（Ｍ）を２０重量％以上９９重量以下を含む混合物からオリゴマー（Ｏ）および／またはモノマー（Ｍ）を除去することで、平均孔径が０．１ｎｍ以上１００ｎｍ以下に制御された多孔体を得ることができる。本方法により、ポリフェニレンスルフィドなど溶媒への溶解性が極めて低く、溶液製膜が事実上不可能なポリマーでもナノオーダーに孔径が均一に制御された多孔体を得ることができる。例えば、ポリアリーレンスルフィドを主成分とする多孔体の場合は、ポリアリーレンスルフィドとオリゴアリーレンスルフィドおよび／またはアリーレンスルフィドモノマーの混合物からオリゴアリーレンスルフィドおよび／またはアリーレンスルフィドモノマーを除去することで、平均孔径が０．１ｎｍ以上１００ｎｍ以下に制御されたポリアリーレンスルフィドを主成分とする多孔体を得ることができる。異なる種類の繰り返し単位（Ｒ）を主成分とするポリマーとオリゴマーおよび／またはモノマーの組み合わせの場合、混合物の相溶性が悪く粗大相分離してしまうため、微細な多孔体を得ることが困難である。
【００２１】
ここで、繰り返し単位（Ｒ）を主成分とするポリマー（Ｐ）、繰り返し単位（Ｒ）を主成分とするオリゴマー（Ｏ）とは、ポリマー（Ｐ）またはオリゴマー（Ｏ）に含まれる当該繰り返し単位（Ｒ）が５０重量％以上であるポリマー（Ｐ）またはオリゴマー（Ｏ）をさし、当該繰り返し単位の含有量は８０重量％以上であることが好ましい。
【００２２】
ポリアリーレンスルフィドを主成分とする多孔体とは、オリゴアリーレンスルフィドおよび／またはアリーレンスルフィドモノマーを除去した後の多孔体の全重量の５０重量％以上がポリアリーレンスルフィドおよび／またはポリアリーレンスルフィド共重合体で構成される多孔体を指す。
【００２３】
ポリマーの分子量については特に限定はないが、低すぎると溶媒によるオリゴマーおよび／またはモノマー除去の過程で溶解する危険性がある他、多孔体の強度が低くなり分離膜に用いることができなくなるため好ましくない。逆に分子量が高すぎると溶融時の粘度が高くなり溶融製膜が困難となるため、例えばポリフェニレンスルフィドの場合、重量平均分子量は１万以上１００万以下が好ましく、１．５万以上５０万以下がより好ましく、２万以上１０万以下がさらに好ましい。ここで、重量平均分子量はゲルパーミュエーションクロマトグラフィーから得られる重量平均分子量である。
【００２４】
一方、オリゴマーの分子量については、高すぎると、オリゴマーおよび／またはモノマー除去の過程で溶解するのが困難となるため好ましくないことから、繰り返し単位（Ｒ）数は８０以下が好ましく、６０以下がより好ましく、４０以下がさらに好ましい。ここで、繰り返し単位（Ｒ）数は、マススペクトル分析により行うこととし、マススペクトル分析が困難な場合はゲルパーミュエーションクロマトグラフィーから得られる数平均分子量を繰り返し単位（Ｒ）数で除した値とする。一方、分子量が低い場合はオリゴマーおよび／またはモノマー除去の過程での溶解性に支障をきたさないことから、低分子量側の分子量は限定されない。また、オリゴマーの分子形体は直鎖化合物、グラフト化合物、環状化合物が好ましいが、このうち環状化合物は末端官能基の影響が無いためより好ましい。
【００２５】
本発明の多孔体の製造方法においては、オリゴマーおよび／またはモノマーには可溶で、かつポリマーには不溶の成分（Ｌ）を混合物へ添加することで、ポリマーとオリゴマーおよび／またはモノマーの相溶性を低下させることで、スピノーダル分解を誘発させ、相分離構造サイズを制御することが可能となる。成分（Ｌ）はポリマー系により異なるが、ポリフェニレンスルフィドの場合、ポリエーテルイミド、ポリエチレングリコール、セルロースアセテートプロピオネート、ポリビニルブチラール、ポリα−メチルスチレン、ポリイソブチルメタクリレート等が挙げられる。また、成分（Ｌ）の濃度は、高すぎると除去が困難となり、逆に低すぎるとスピノーダル分解を誘発する効果が低下するため好ましくない。したがって、オリゴマーおよびモノマーに対して０．００１〜５０重量％の割合で添加することが好ましく、０．００５〜２５重量％の割合で添加することがより好ましく、０．０１〜１０重量％の割合で添加することがさらに好ましい。ここで、成分（Ｌ）添加量は、混合物におけるポリマー（Ｐ）、オリゴマー（Ｏ）、モノマー（Ｍ）の比率計算（（Ｐ）＋（Ｏ）＋（Ｍ）＝１００重量％）には含めないものとする。なお、成分（Ｌ）は最終的に除去されることが好ましいが、多孔体の使用上不都合が生じない限り多孔体中に残存していても良い。
【００２６】
次に、スピノーダル分解について説明する。
【００２７】
一般に、２成分以上の樹脂からなるポリマーアロイには、これらの組成に対して、ガラス転移温度以上、熱分解温度以下の実用的な全領域において相溶する相溶系や、逆に全領域で非相溶となる非相溶系や、ある領域で相溶し、別の領域で相分離状態となる、部分相溶系があり、さらにこの部分相溶系には、その相分離状態の条件によってスピノーダル分解によって相分離するものと、核生成と成長によって相分離するものがある。
【００２８】
スピノーダル分解による相分離とは、異なる２成分以上の樹脂組成および温度に対する相図においてスピノーダル曲線の内側の不安定状態で生じる相分離のことを指し、また核生成と成長による相分離とは、該相図においてバイノーダル曲線の内側であり、かつスピノーダル曲線の外側の準安定状態で生じる相分離のことを指す。
【００２９】
かかるスピノーダル曲線とは、組成および温度に対して、異なる２成分以上の樹脂を混合した場合、相溶した場合の自由エネルギーと相溶しない２相以上における自由エネルギーの合計との差（ΔＧｍｉｘ）を濃度（φ）で二回偏微分したもの（∂２ΔＧｍｉｘ／∂φ２）が０となる曲線のことであり、またスピノーダル曲線の内側では、∂２ΔＧｍｉｘ／∂φ２＜０の不安定状態であり、外側では∂２ΔＧｍｉｘ／∂φ２＞０である。
【００３０】
またかかるバイノーダル曲線とは、組成および温度に対して、系が相溶する領域と相分離する領域の境界の曲線のことである。
【００３１】
ここで本発明における相溶する場合とは、分子レベルで均一に混合している状態のことであり、具体的には異なる２成分以上の樹脂を主成分とする相がいずれも０．１ｎｍ以上の相構造を形成していない場合を指し、また、非相溶の場合とは、相溶状態でない場合のことであり、すなわち異なる２成分以上の樹脂を主成分とする相が互いに０．１ｎｍ以上の相構造を形成している状態のことを指す。相溶するか否かは、例えばPolymer Alloys and Blends, Leszek A Utracki, hanser Publishers,Munich Viema New York,P64,に記載の様に、電子顕微鏡、示差走査熱量計（ＤＳＣ）、その他種々の方法によって判断することができる。
【００３２】
詳細な理論によると、スピノーダル分解では、一旦相溶領域の温度で均一に相溶した混合系の温度を、不安定領域の温度まで急速にした場合、系は共存組成に向けて急速に相分離を開始する。その際濃度は一定の波長に単色化され、構造周期（Λｍ）で両分離相が共に連続して規則正しく絡み合った両相連続構造を形成する。この両相連続構造形成後、その構造周期を一定に保ったまま、両相の濃度差のみが増大する過程をスピノーダル分解の初期過程と呼ぶ。
さらに上述のスピノーダル分解の初期過程における構造周期（Λｍ）は熱力学的に下式のような関係がある。
Λｍ〜［│Ｔｓ−Ｔ│／Ｔｓ］−１／２
（ここでＴｓはスピノーダル曲線上の温度）
【００３３】
ここで本発明でいうところの両相連続構造とは、混合する樹脂の両成分がそれぞれ連続相を形成し、互いに三次元的に絡み合った構造を指す。この両相連続構造の模式図は、例えば「ポリマーアロイ 基礎と応用（第２版）（第１０．１章）」（高分子学会編：東京化学同人）に記載されている。
【００３４】
スピノーダル分解では、この様な初期過程を経た後、波長の増大と濃度差の増大が同時に生じる中期過程、濃度差が共存組成に達した後、波長の増大が自己相似的に生じる後期過程を経て、最終的には巨視的な２相に分離するまで進行するが、本発明においては、最終的に巨視的な２相に分離する前の所望の構造周期に到達した段階で構造を固定すればよい。また中期過程から後期過程にかける波長の増大過程において、組成や界面張力の影響によっては、片方の相の連続性が途切れ、上述の両相連続構造から分散構造に変化する場合もある。本発明においては、共連続構造から完全に分散構造となってしまうと、オリゴマーおよび／またはモノマー除去による多孔構造形成が困難となるため好ましくない。
【００３５】
スピノーダル分解を実現させるためには、２成分以上からなる樹脂を相溶状態とした後、スピノーダル曲線の内側の不安定状態とすることが必要である。本発明では、同一の繰り返し単位（Ｒ）を主成分とするポリマーとオリゴマーおよび／またはモノマーの混合物を相溶状態とした後、成分（Ｌ）を混合物へ添加することでスピノーダル曲線の内側の不安定状態とし、スピノーダル分解を誘発させることが可能となる。
【００３６】
部分相溶系において、溶融混練により相溶化させるには、通常の押出機が用いられるが、２軸押出機を用いることが好ましい。相溶化のための温度は、部分相溶系の樹脂が相溶する条件である必要がある。溶融混練により相溶状態としたポリマーアロイをスピノーダル曲線の内側の不安定状態として、スピノーダル分解せしめるに際し、不安定状態とするための温度、その他の条件は樹脂の組み合わせによっても異なり、一概にはいえないが、相図に基づき、簡単な予備実験をすることにより設定することができる。本発明においては前記の如く、初期過程の構造周期を特定の範囲に制御した後、中期過程以降でさらに構造発展させて本発明で規定する特定の両相連続構造とすることが好ましい。
【００３７】
多孔体の性能は、空孔率が大きく左右する。特に分離膜として使用する場合は、空孔率が低すぎると物質をふるい分けする速度が低下し、十分な性能を発現できないおそれや、連続孔を形成できないおそれがある。逆に空孔率が高すぎると、構造体としての強度が低下するため使用することが困難となる。したがって、本発明における空孔率は、多孔体におけるポリマー（Ｐ）の占める体積を（Ａ）とし、多孔体の空孔体積を（Ｂ）とするとき、（Ｃ）＝（Ｂ）／（（Ａ）＋（Ｂ））で計算される空孔率（Ｃ）が０．２０以上０．９９以下が好ましく、０．３０以上０．９０以下がより好ましく、０．５０以上０．８５以下がさらに好ましい。
【００３８】
空孔は混合物からオリゴマー（Ｏ）および／またはモノマー（Ｍ）を除去することで形成されるため、空孔率は混合物におけるオリゴマー（Ｏ）および／またはモノマー（Ｍ）の割合とほぼ等しい。したがって、混合物におけるオリゴマー（Ｏ）および／またはモノマー（Ｍ）は、ポリマー（Ｐ）、オリゴマー（Ｏ）、モノマー（Ｍ）の合計量を１００重量％として、２０重量％以上９９重量以下が好ましく、３０重量％以上９０重量％以下がより好ましく、５０重量％以上８５重量％以下がさらに好ましい。
【００３９】
本発明の多孔体を成形する際には、通常、ポリマーとオリゴマーおよび／またはモノマーを含む混合物とする際と同時もしくは混合した後であってかつ、多孔を形成する前に成形し、その後オリゴマーおよび／またはモノマーを除去して多孔を形成する方法が採用される。成形形状は、任意の形状が可能である。成形方法としては、例えば、押出成形、射出成形、インフレーション成形、ブロー成形などを挙げることができるが、中でも押出成形は様々な形状の口金を活用して中空糸状やフィルム状に成形でき、その後中空糸分離膜や平膜とすることができるため好ましい。また、射出成形も射出時の可塑化工程で相溶解させ、射出後、スピノーダル分解し金型内で熱処理と構造固定化が同時にできることから好ましい。オリゴマーおよび／またはモノマーの除去のしやすさの点から、成形形状は厚みを０．１μｍ以上５ｍｍ以下とすることが好ましい。
【００４０】
繰り返し単位（Ｒ）を主成分とするポリマー（Ｐ）を１重量％以上８０重量％以下と、繰り返し単位（Ｒ）を主成分とするオリゴマー（Ｏ）および／または繰り返し単位（Ｒ）を与えるモノマー（Ｍ）を２０重量％以上９９重量以下含む混合物からオリゴマー（Ｏ）および／またはモノマー（Ｍ）を除去する方法としては、溶媒を用いてオリゴマー（Ｏ）および／またはモノマー（Ｍ）を選択的に溶解させて除去する方法や、オリゴマー（Ｏ）および／またはモノマー（Ｍ）を分解させて除去する方法がある。このうち、オリゴマー（Ｏ）および／またはモノマー（Ｍ）の分解による方法は、ポリマー（Ｐ）も分解する危険性があり、分解反応の選択には注意が必要である。一方、溶媒を用いてオリゴマー（Ｏ）および／またはモノマー（Ｍ）を選択的に溶解除去する方法は、除去対象物質が比較的低分子量であるため、ナノスケールの微細な細孔径性も可能であり、好ましい。好適な溶媒は、ポリマー（Ｐ）は溶解せずにオリゴマー（Ｏ）および／またはモノマー（Ｍ）溶解する溶媒、またはポリマー（Ｐ）は溶解しにくくオリゴマー（Ｏ）および／またはモノマー（Ｍ）を溶解しやすい溶媒が好ましいため、ポリマー系により異なるが、簡単な溶解性試験で適宜選択可能である。例えば、ポリフェニレンスルフィドの場合は、Ｎ−メチル−２−ピロリドン、テトラヒドロフラン、１−クロロナフタレン、クロロホルム、パラキシレン、ベンゼン、ジメチルホルムアミド、ジメチルアセトアミド等が好適である。
【００４１】
本発明の多孔体は、その微細かつ均一な連続多孔を活かして分離膜またはその支持体として利用できる。分離膜またはその支持体の例として、化石燃料から発生した炭酸ガスの回収用分離膜および分離膜支持体といった環境エネルギー分野、電子工業・化学工業・機械工業におけるプロセス用水製造、海水淡水化による飲料水の製造、医薬品、食品、化粧品製造における有用物質の分離・濃縮、人工腎臓や血漿分離膜などの医療分野等が挙げられる。
【００４２】
多孔体の分離膜以外に電池セパレータや低誘電率材料としてプリント回路基材および積層板に利用できるほか、インバーターやスイッチング電源から高周波成分の漏洩電流を防ぐカバーやシール部材などにも利用できる。また、広い表面積を活かして吸着体、触媒担体等にも利用可能である。
【００４３】
以下実施例を挙げて本発明を説明するが、本発明はこれらの例によって限定されるものではない。
【実施例】
【００４４】
（ポリフェニレンスルフィド樹脂の分子量測定）
サイズ排除クロマトグラフィー（ＳＥＣ）の一種であるゲルパーミエーションクロマトグラフィー（ＧＰＣ）により、ポリスチレン換算で算出した。ＧＰＣの測定条件を以下に示す。
装置：センシュー科学 ＳＳＣ−７１００
カラム名：センシュー科学 ＧＰＣ３５０６
溶離液：１−クロロナフタレン
検出器：示差屈折率検出器
カラム温度：２１０℃
プレ恒温槽温度：２５０℃
ポンプ恒温槽温度：５０℃
検出器温度：２１０℃
流量：１．０ｍＬ／ｍｉｎ
試料注入量：３００μＬ （サンプル濃度：約０．２重量％）
標準物質：ポリスチレン（ＰＳＳ製  ｐｓ８１２４，ｐｓ１２０３４，ｐｓ１８０７４，ｐｓ２３０２５）。
【００４５】
（環状ＰＰＳオリゴマーの準備）
攪拌機付きの７０リットルオートクレーブに、４７．５％水硫化ナトリウム８．２７ｋｇ（７０．０モル）、９６％水酸化ナトリウム２．９６ｋｇ（７１．０モル）、Ｎ−メチル−２−ピロリドン（以下ＮＭＰと略する場合もある）を１１．４４ｋｇ（１１６モル）、酢酸ナトリウム１．７２ｋｇ（２１．０モル）、及びイオン交換水１０．５ｋｇを仕込み、常圧で窒素を通じながら約２４０℃まで約３時間かけて徐々に加熱し、精留塔を介して水１４．８ｋｇおよびＮＭＰ２８０ｇを留出した後、反応容器を１６０℃に冷却した。なお、この脱液操作の間に仕込んだイオウ成分１モル当たり０．０２モルの硫化水素が系外に飛散した。
【００４６】
次に、ｐ−ジクロロベンゼン１０．３ｋｇ（７０．３モル）、ＮＭＰ９．００ｋｇ（９１．０モル）を加え、反応容器を窒素ガス下に密封した。２４０ｒｐｍで攪拌しながら、０．６℃／分の速度で２７０℃まで昇温し、この温度で１４０分保持した。水１．２６ｋｇ（７０モル）を１５分かけて圧入しながら２５０℃まで１．３℃／分の速度で冷却した。その後２２０℃まで０．４℃／分の速度で冷却してから、室温近傍まで急冷し、スラリー＜１＞を得た。このスラリー＜１＞を２０．０ｋｇのＮＭＰで希釈しスラリー＜２＞を得た。８０℃に加熱したスラリー＜２＞１０ｋｇをふるい（８０ｍｅｓｈ、目開き０．１７５ｍｍ）で濾別し、メッシュオン成分としてスラリーを含んだ顆粒状ＰＰＳ樹脂を、濾液成分としてスラリー＜３＞を約７．５ｋｇ得た。
【００４７】
得られたスラリー＜３＞１０００ｇをロータリーエバポレーターに仕込み、窒素で置換してから、減圧下１００〜１５０℃で１．５時間処理した後に、真空乾燥機で１５０℃、１時間処理して固形物を得た。この固形物にイオン交換水１２００ｇ（スラリー＜３＞の１．２倍量）を加えた後、７０℃で３０分攪拌して再スラリー化した。このスラリーを目開き１０〜１６μｍのガラスフィルターで吸引濾過した。得られた白色ケークにイオン交換水１２００ｇを加えて７０℃で３０分攪拌して再スラリー化し、同様に吸引濾過後、７０℃で５時間真空乾燥してポリフェニレンスルフィド混合物１を１１．０ｇ得た。このポリフェニレンスルフィド混合物のＧＰＣ測定を行った結果、数平均分子量（Ｍｎ）は５２００、質量平均分子量（Ｍｗ）は２８９００であり、クロマトグラムを解析した結果、分子量５０００以下の成分の質量分率は３９％、分子量２５００以下の成分の質量分率は３２％であった。ポリフェニレンスルフィド混合物１を５ｇ分取し、溶剤としてクロロホルム１２０ｇを用いて、浴温約８０℃でソックスレー抽出法により３時間ポリフェニレンスルフィド混合物と溶剤を接触させ、抽出液を得た。得られた抽出液は室温で一部固形状成分を含むスラリー状であった。
【００４８】
この抽出液スラリーからエバポレーターを用いてクロロホルムを留去した後、真空乾燥機７０℃で３時間処理して固形物２．１ｇ（ポリフェニレンスルフィド混合物１に対し、収率４２％）を得た。このようにして得られた固形物は、赤外分光分析（装置；島津社製ＦＴＩＲ−８１００Ａ）、高速液体クロマトグラフィー（装置；島津社製ＬＣ−１０，カラム；Ｃ１８，検出器；フォトダイオードアレイ）より成分分割した成分のマススペクトル分析（装置；日立製Ｍ−１２００Ｈ）、更にＭＡＬＤＩ−ＴＯＦ−ＭＳによる分子量情報より、この固形物は繰り返し単位数４〜１２の環状ポリフェニレンスルフィドオリゴマー（環状ＰＰＳオリゴマーと略）を主要成分とする混合物であることがわかった。
【００４９】
（実施例１〜３）
オリゴマー（Ｏ）として環状ＰＰＳオリゴマーを、ポリマー（Ｐ）として重量平均分子量５万のポリフェニレンスルフィド（ＰＰＳと略）を表１の組成で仕込み、リップ間隔０．２ｍｍに調整したＴ−ダイ付き二軸溶融混練機ＨＫ−２５Ｄ（パーカーコーポレーション社製）に供し、３００℃で溶融製膜を実施した。ドラム温度を６０℃とし、巻き取り速度を調整することにより、約１５０μｍ厚のＰＰＳポリマー／環状ＰＰＳオリゴマー混合物フィルムを作製した。得られたフィルムを直径５ｃｍの円形状に切り出し、１００℃のＮ−メチル−２−ピロリドン１００ｍｌに１２時間浸漬し、環状ＰＰＳオリゴマーを溶解除去した。Ｎ−メチル−２−ピロリドン２０ｍｌでリンスし、２Ｌの超純水１時間浸漬を３回繰り返し、溶媒を水に置換した。水を含浸した状態で凍結し、凍結乾燥を行い、ＰＰＳ多孔質フィルムを得た。
【００５０】
該ＰＰＳ多孔質フィルムの断面を透過型電子顕微鏡を用い、倍率２００，０００倍で観察して得られた一片７０ｎｍの正方形の画像をフーリエ変換し、波数を横軸に強度を縦軸にプロットしたグラフのピーク波数と半値幅から平均孔径と均一性の指標である（ａ）／（ｂ）を求めた。また、ＰＰＳ多孔質フィルムの体積（Ａ）を（フィルム面積）×（フィルム厚さ）から計算し、フィルム質量と密度からＰＰＳ体積（Ｂ）を導出し、計算式（Ｃ）＝（Ｂ）／（（Ａ）＋（Ｂ））空孔率（Ｃ）を求めた。なお、本実施例に使用したＰＰＳの密度は１．３４ｇ／ｃｍ３である。結果を表１に示す。均一な多孔構造を有するポリフェニレンスルフィドを主成分とする多孔体であった。
【００５１】
【表１】
0005895359.tif 000002
【００５２】
（比較例１〜３）
窒素置換したオートクレーブに重量平均分子量５万のポリフェニレンスルフィド（ＰＰＳと略）、ジエチレングリコール、Ｎ−メチル−２−ピロリドン（ＮＭＰ）を表２の組成で投入し、２５０℃加圧条件下で溶解した。この溶液をオリフィス型二重円筒型口金の外側の管より２３５℃で吐出し、空気中を２２ｍｍ通過した後、ＮＭＰ６０％の凝固浴中に導き中空糸を得た。この際、内部注入液体としてジエチレングリコール４０重量％、ＮＭＰ５７重量％、水３重量％からなる液体を内側の管より吐出した。得られた中空糸の測定結果を表２に示す。
【００５３】
中空系内裏面側に比較的微細な空孔を有するものの、外表面側に粗大な空孔があるため、平均孔径は１００ｎｍ以上であった。
【００５４】
【表２】
0005895359.tif 000003
【産業上の利用可能性】
【００５５】
本発明の製造方法で得られる多孔体は、孔径を微細かつ均一に制御することが可能であり、その結果、分離膜などとして用いたときに優れた特性を有する多孔体を得ることができる。特に、ポリフェニレンスルフィドなど溶媒への溶解性が極めて低く、溶液製膜が事実上不可能なポリマーでもナノオーダーに孔径が均一に制御された多孔体を得ることができる。さらに、微細で均一な多孔を有することを活かして、電池セパレータや低誘電率材料としてプリント回路基材および積層板に利用できるほか、インバーターやスイッチング電源から高周波成分の漏洩電流を防ぐカバーやシール部材などにも利用できる。また、広い表面積を活かして吸着体、触媒担体等にも利用可能である。